Procédé de préparation d’un matériau composite polymère/oxyde de manganate de nickel lithium, comprenant les étapes suivantes : (1) mélanger uniformément un monomère polymère conducteur structurel et un polymère matriciel dans un solvant, et disperser uniformément le mélange par ultrasons pour obtenir une solution mélangée de précurseur, dans laquelle le polymère conducteur structurel est au moins l’un des suivants : du pyrrole, de l’acrylonitrile, du difluoroéthylène, de l’imide, de l’aniline, du 3,4-éthylènedioxythiophène ou du thiophène ; et le polymère matriciel est au moins l’un des suivants : du polyéthylène, du polypropylène, du polystyrène, du polyéthylène glycol, de l’acide sulfonique de polystyrène, de la résine époxy ou de la résine phénolique ; et (2) placer de l’oxyde de manganate de nickel lithium en phase spinelle dans la solution mélangée de précurseur pour une dispersion uniforme, puis ajouter un catalyseur pour la polymérisation à -5℃ à 5℃, filtrer, laver, sécher et tamiser pour obtenir le matériau polymère/oxyde de manganate de nickel lithium, le rapport massique de l’oxyde de manganate de nickel lithium en phase spinelle sur le polymère conducteur structurel et le polymère matriciel étant de 10:(0,5 à 2):(1,5 à 3,5). Procédé de préparation du matériau composite polymère/oxyde de manganate de nickel lithium selon la revendication 1, dans lequel un procédé de préparation de l’oxyde de manganate de nickel lithium en phase spinelle comprend les étapes suivantes : mélanger uniformément une source de manganèse, une source de lithium et une source de nickel, puis faire réagir à une température de 700℃ à 1 000℃ pendant 6,5 heures à 7,5 heures, et broyer la poudre obtenue à une taille de particule de 2,5 μm à 5 μm pour obtenir l’oxyde de manganate de nickel lithium en phase spinelle. Procédé de préparation d’un matériau composite polymère/oxyde de manganate de nickel lithium selon la revendication 2, dans lequel la source de manganèse est au moins l’un des éléments suivants : de l’hydroxyde de manganèse, du sulfate de manganèse, du carbonate de manganèse ou de l’acétate de manganèse ; la source de lithium est au moins l’un des éléments suivants : de l’hydroxyde de lithium, du sulfate de lithium, du carbonate de lithium ou de l’acétate de lithium ; et la source de nickel est au moins l’un des éléments suivants : de l’hydroxyde de nickel, du sulfate de nickel, du carbonate de nickel ou de l’acétate de nickel. Procédé de préparation du matériau composite polymère/oxyde de manganate de nickel lithium selon la revendication 3, dans lequel le rapport molaire de l’élément manganèse dans la source de manganèse par rapport à l’élément lithium dans la source de lithium et à l’élément nickel dans la source de nickel est de (2,8 à 3,2):(0,5 à 0,55):(0,8 à 1,2). Procédé de préparation du matériau composite polymère/oxyde de manganate de nickel lithium selon la revendication 1, dans lequel le rapport molaire entre le catalyseur et le monomère polymère conducteur structural est de 1:(1 à 3). Matériau composite polymère/oxyde de manganate de nickel lithium préparé par le procédé de préparation du matériau composite polymère/oxyde de manganate de nickel lithium selon l’une quelconque des revendications 1 à 5. Matériau de cathode pour batterie aux ions lithium, comprenant le matériau composite polymère/oxyde de manganate de nickel lithium selon la revendication 6.